FR 2635998 A1 19900309 FR 8909129 A 19890706 L'invention concerne une poignée d'un tournevis qui comprend un noyau de matière plastique dur servant de partie de base de la poignée et une couche d'une matière molle disposée par-dessus. Une poignée dtun tournevis comprenant à la fois un noyau dur qui absorbe les efforts de vissage et une couche plus molle disposée par-dessus est déjà connue. La forme de réalisation connue est caracté-risée par une couche de caoutchouc du type manchon collée de façon serrée sur le noyau de support dur. Comme cette couche est collée librement sur la poignée, elle se détache à la longue et tend à se détacher et peut même tourner autour du noyau en raison du couple assez important qu'on y applique, et ceci peut arriver particulièrement lorsqu'on serre des vis. Le but de la présente invention est de fournir une poignée d'un tournevis dans laquelle la couche supérieure plus molle ne peut pas tourner autour du noyau plus dur et qui permet d'atteindre un couple optimal, c'est-å-dire un couple nominal de vissage. Selon la présente invention, ce but ést atteint en prévoyant un noyau d'une poignée d'un tournevis qui comprend une première section qui est formée le long de son axe longitudinal comme un ellipsoïde essentiellement symétrique en rotation, de telle sorte que ce dernier, courbé régulierement, se développe dans la zone du premier côté de la poignée pour former une section en forme de chapeau, et que dans la zone du second côté de la poignée, cette première section se transforme tout doucement en une seconde section qui est conformée essentiellement comme un hyperboloïde symétrique en rotation auquel se raccorde une extension conformée comme un prisme hexagonal régulier dans la direction longitudinale du tournevis, une couche d'une matière plastique molle, de préférence un caoutchouc thermoplastique en ethylène-propylene, étant placée de façon inamovible sur la poignée. Selon la présente invention, le but recherché est atteint lorsque l'épaisseur de la couche de matière plastique adaptée au noyau est de 2 à 3 mm et que la dureté Shore est de 65 à 80. La présente invention va maintenant être décrite selon ' une forme de réalisation préférée en se référant aux dessins annexés sur lesquels la figure 1 est une vue latérale d'un tournevis avec une poignée selon la présente invention la figure 2 est une vue en section transversale d'une poignée selon la ligne II-II de la figure 1 ; et la figure 3 est une section longitudinale d'un tournevis selon la ligne III-III de la figure 2. Une poignée d'un tournevis comprend un noyau 1 qui, dans le cas donné, est une matière plastique dure moulée par injection, par exemple de la cellulose d'acétate, un polyamide ou toute autre matière synthétique résistant au choc et dans laquelle une lame 2 de tournevis est insérée par moulage. Le noyau 1 comprend une première section 3 qui, le long de l'axe longitudinal du tournevis, est conformée comme un ellipsoïde essentiellement symétrique en rotation et qui, sur le premier côté de la poignée du tournevis, se développe en étant courbé de façon régulière pour former une section 4 en forme de chapeau, tandis que sur le second côté de la poignée, la premiere section 3, courbée de façon régulière, devient une seconde section 5 qui est essentiellement conformée comme un hyperboloïde, symétrique en rotation.Un élément d'extension conformé comme un prisme régulier hexagonal s'y raccorde dans l'axe longitudinal de la poignée de manière former un épaulement 7 avec la seconde section 5 du noyau 1. La premiere section 3 du noyau 1 est prévue dans la direction longitudinale et sur deux côtés opposés diamétralement (figure 2), de telle manière qu'elle comprenne deux extensions 8, 9 de forme ovale en une vue latérale (figure 1) prévues pour que la conformation présente chaque fois une rainure longitudinale 10 sur le côté des extensions s'écartant de la lame 2. Sur les côtés gauche et droit des extensions 8, 9, on forme sur la circonférence deux rainures respectives 11 s'étendant longitudinalement. On applique une couche 12 de matière synthétique, dans le cas présent, par moulage par injection, sur le noyau 1 de la poignée du tournevis, de préférence du caoutchouc thermoplastique éthylène-propylène. La couche 12 est appliquée uniformément sur le noyau 1 et son épaisseur est égale dans le sens radial à la dimension h des extensions 8, 9, et de préférence- sa valeur est de 2 à 3 mm, tandis que la dureté Shore de la couche 12 est de préférence de 65 à 80. Les avantages de la poignée du tournevis selon la présente invention sont que la couche de caoutchouc 12 ne peut se détacher du noyau 1 et ne peut tourner sur ce dernier. La poignée selon la présente invention permet de faire tourner régulièrement et rapidement le tournevis lorsqu'on visse, et un couple extrêmement élevé peut être exercé lors du vissage des vis, tandis que les rainures 10, 11 conformées de façon ergonomique ne permettent pas que la paume de la main de l'utilisateur soit blessée. REVENDICATIONS 1. Poignée de tournevis comprenant un noyau dur et une couche de matière molle disposée par-dessus, caractérisée en ce qu'on applique de manière inamovible une couche (12) sur un noyau (1) d'une poignée d'un tournevis comprenant une première section (3) qui est conformée le long de l'axe longitudinal du tournevis comme un ellipsoïde essentiellement symétrique en rotation, de telle sorte que ce dernier, courbé régulièrement, se développe dans la zone du premier côté de la poignée pour former une section en forme de chapeau (4), et que dans la zone du second côté de la poignée, la première section devienne une seconde section (5) qui est conformée essentiellement comme un hyperboloïde symétrique en rotation, auquel se raccorde une extension (6) conformée comme un prisme régulier hexagonal dans la direction longitudinale du tournevis. 2. Poignée d'un tournevis selon la revendication 1, caractérisée en ce que la couche (12) est constituée par une matière synthétique molle, de préférence un caoutchouc thermoplastique en éthylêne-propylêne. 3. Poignée d'un tournevis selon la revendication 1 ou la revendication 2, caractérisée en ce que l'épaisseur de la couche (12) de matière synthétique disposée sur le noyau (1) est de 2 à 3 mm. 4. Poignée d'un tournevis selon l'une quelconque des revendications 1 à 3, caractérisée en ce que la dureté Shore de la couche (12) de matière synthétique est comprise entre 65 et 80.